(57)【特許請求の範囲】
【請求項１】
銀超微粒子含有分散液を含有する塗料組成物であって、
前記銀超微粒子含有分散液が、メチルイソブチルケトン又はメチルエチルケトン中に銀超微粒子を含有する銀超微粒子含有分散液であって、前記銀超微粒子の表面が脂肪酸成分により修飾され、脂肪酸と銀超微粒子表面との間に結合を有し、前記銀超微粒子含有分散液を分散媒として用いた溶媒で５倍希釈したときの透過率が９０％以上であり、
硬化後の塗膜の抗菌活性値が２．０以上であることを特徴とする塗料組成物。
【発明の詳細な説明】
【技術分野】
【０００１】
本発明は、銀超微粒子含有分散液に関するものであり、より詳細には銀超微粒子が低沸点溶媒中に凝集・沈殿することなく分散し、抗菌性及び透明性に優れた分散液に関する。
【背景技術】
【０００２】
近年、医療用品や、台所、浴室、洗面所等高温多湿の条件下で使用される容器等の細菌や黴等が繁殖しやすい場所で用いられる製品以外にも、例えば、吊り革等のように公共の場所で使用されるもの、或いは壁紙や建具等の住宅関連部材、エアコン等のフィルター、更には文具等、種々の製品に抗菌性能が求められていることから、種々の抗菌性組成物が提案されている。
このような抗菌性組成物としては、熱可塑性樹脂や熱硬化性樹脂に抗菌剤を含有させて成る成形体や、塗料に抗菌剤を含有させて成る塗膜、或いは溶媒中に抗菌剤を分散させてなる分散液等種々の形態で提供されている。
【０００３】
例えば、下記特許文献１には、溶媒と、銀ナノ粒子と、安定剤とを含む組成物が記載されており、また下記特許文献２には、有機銀系抗菌剤と有機系抗菌剤とを含有する抗菌性組成物が記載されている。
また下記特許文献３には、光硬化性アクリル系樹脂に銀塩が含有されて成る抗菌性被覆用光硬化性組成物が記載されており、更に、下記特許文献４には、光硬化性樹脂に抗菌剤及び／又は防黴剤を含有させてなる、抗菌性等を有する各種ディスプレイ用保護板等の樹脂成形体が提案されている。
【先行技術文献】
【特許文献】
【０００４】
【特許文献１】特表２００８−５０８３２１号公報
【特許文献２】特開２０１０−２４８１２４号公報
【特許文献３】特開平８−３１１３７３号公報
【特許文献４】国際公開第２０１１／００７６５０
【発明の概要】
【発明が解決しようとする課題】
【０００５】
上記特許文献１に記載された組成物は、溶媒中に銀ナノ粒子を分散してなる分散液からなるものであるが、銀ナノ粒子を凝集することなく分散させることは困難であり、凝集を防止するために安定化剤が必須であり、また透明性及び銀の効率的な利用という点で、未だ充分満足するものではない。
また特許文献２に記載された組成物においては、特許文献１のように予め成形された成形体に上記物質を施すのではなく、樹脂との組み合わせにより樹脂成形体自体に抗菌性能を付与することが可能であり、生産性や効果の持続性等の点で有利であるが、銀等の高価な物質を従来の配合量よりも少ない含有量で従来と同等以上の抗菌性能を発揮するには未だ充分満足するものではない。
【０００６】
更に特許文献３及び４記載の樹脂組成物のように、光硬化性のアクリル系樹脂に銀塩を配合してなる樹脂組成物においては、銀塩を効率よくアクリル系樹脂に均一に分散させることが難しく、抗菌性能と経済性の両方を兼ね備えた樹脂組成物を得ることができないことから、優れた抗菌性能を発揮可能な銀超微粒子を凝集させることなく樹脂組成物中に含有させることが望まれている。
【０００７】
従って本発明の目的は、銀超微粒子が凝集することなく分散し、優れた抗菌性能を有すると共に、透明性にも顕著に優れた銀超微粒子含有分散液を提供することである。
本発明の他の目的は、銀超微粒子生成時の副生成物を有効に除去可能で、優れた抗菌性能及び透明性を有する分散液の製造方法を提供することである。
【課題を解決するための手段】
【０００８】
本発明によれば、銀超微粒子含有分散液を含有する塗料組成物であって、前記銀超微粒子含有分散液が、メチルイソブチルケトン又はメチルエチルケトン中に銀超微粒子を含有する銀超微粒子含有分散液であって、前記銀超微粒子の表面が脂肪酸成分により修飾され、脂肪酸と銀超微粒子表面との間に結合を有し、前記銀超微粒子含有分散液を分散媒として用いた溶媒で５倍希釈したときの透過率が９０％以上であり、硬化後の塗膜の抗菌活性値が２．０以上であることを特徴とする塗料組成物が提供される。
【発明の効果】
【００１０】
本発明の銀超微粒子含有分散液においては、平均粒径１００ｎｍ以下の銀超微粒子が凝集することなく分散していると共に、銀超微粒子生成時に副生される脂肪酸が除去されていることから透明性に優れている。また銀超微粒子が凝集することなく分散していることから透明性に優れていると共に、効率よく抗菌性能を発現することができる。尚、抗菌とは、菌の増殖や繁殖を抑制するものを示す。
また本発明の銀超微粒子含有分散液においては、銀超微粒子は低沸点溶媒中に分散していることから、塗料組成物や樹脂組成物等の希釈溶剤として好適に使用することができ、優れた抗菌性能を塗膜や樹脂成形体に付与することができる。
更に本発明の銀超微粒子含有分散液においては、抗菌性能を有する銀含有化合物を有効に利用することができるため、銀含有化合物の配合量を低減させることができ、経済性に、も優れている。
本発明の銀超微粒子含有分散液の製造方法においては、抗菌性能に優れた銀超微粒子を比較的簡単な操作で低沸点溶媒中に凝集することなく分散できると共に、分散液の透明性に影響を与える副生物を効率的に除去することが可能であり、生産性にも優れている。分散媒が低沸点溶媒であるため、塗料などの樹脂組成物への抗菌性付与用途に好適である。
【００１１】
本発明のこのような効果は、後述する実施例の結果からも明らかである。
すなわち、本発明の銀超微粒子分散液においては、９０％以上の透過率を有していることから明らかなように、銀超微粒子が凝集することなく均一分散し、脂肪酸等の副生物が有効に除去されていることが明らかである。また脂肪酸銀の含有量が０．０５〜０．１重量％と少ない量であっても優れた抗菌性能が得られることが明らかである（実施例１〜５）。
これに対して、抗菌成分として脂肪酸銀とサッカリンの組合せ以外を用いた場合には、実施例と同様の溶剤を用い、同様の操作を行った場合でも、透明性が多少劣ると共に所望の抗菌性能が得られていない（比較例１〜４）。
また、本発明で用いる抗菌成分を用いた場合であっても、二相分離を行わず、または二層分離しない場合、高沸点溶媒中に銀超微粒子が分散された状態のままでは、副生物がそのまま存在するため透明性に劣ると共に、塗工工程において高沸点溶媒の除去ができないため、所望の塗膜が形成できず、抗菌性能も劣っていることが明らかである（比較例５、６）。
【発明を実施するための形態】
【００１２】
（抗菌成分）
本発明の銀超微粒子含有分散液は、銀超微粒子を形成する抗菌成分として、脂肪酸銀を用いる場合にはとサッカリンとの組合せを用いることが重要な特徴である。
脂肪酸銀とサッカリンとの配合比は、重量比で１：０．０１乃至１：５、特に１：０．１乃至１：１の範囲にあることが好ましい。上記範囲を外れると銀超微粒子形成に使用されない成分が増加し、経済性に劣るだけでなく、透明性が低下するおそれがある。
【００１３】
本発明において、サッカリンとの組合せで用いられる脂肪酸銀における脂肪酸としては、ミリスチン酸，ステアリン酸，オレイン酸，パルミチン酸，ｎ−デカン酸，パラトイル酸，コハク酸，マロン酸，酒石酸，リンゴ酸，グルタル酸，アジピン酸、酢酸等を挙げることができ、中でもステアリン酸を好適に使用することができる。最も好適な脂肪酸銀としては、ステアリン酸銀を挙げることができる。
【００１４】
（高沸点溶媒）
本発明において、抗菌成分を最初に添加する高沸点溶媒は、使用する低沸点溶媒よりも高い沸点を有する溶媒を意味する。
すなわち本発明においては、抗菌成分が添加された高沸点溶媒を加熱することにより、溶媒中で銀超微粒子を形成することから、脂肪酸銀の分解開始温度未満の温度で加熱することにより、溶媒の揮発なしに分散液を調製することが可能になる。
このような高沸点溶媒としては、好適には、エチレングリコール、ジエチレングリコール、グリセリン等を好適に用いることができる。
【００１５】
（低沸点溶媒）
本発明の銀超微粒子含有分散液において、銀超微粒子を含有する分散媒として使用される低沸点溶媒は、上記高沸点溶媒の沸点よりも小さく且つ高沸点溶媒と二相分離可能な溶媒であり、これにより、高沸点溶媒から銀超微粒子を移行させると共に、高沸点溶媒を副生物と共に除去することが可能になる。
低沸点溶媒の沸点は、好適には４０乃至１００℃の範囲にあることが、本発明の分散液を他の樹脂組成物との組合せで使用する場合の生産性や取扱性等の点から望ましい。
このような低沸点溶媒としては、高沸点溶媒として上述したグリコール類を使用する場合には、メチルイソブチルケトン、メチルエチルケトン等を効果的に使用することができる。
【００１６】
（銀超微粒子含有分散液の製造方法）
本発明の銀超微粒子含有分散液は以下の方法によって調製される。
（１）第一工程
脂肪酸銀とサッカリンの組合せをまず、高沸点溶媒に添加し、用いる脂肪酸銀の分解開始温度未満の温度で１乃至３０分間加熱混合することにより、銀超微粒子を高沸点溶媒中に形成する。好適には、１２０℃以上でかつ、脂肪酸銀の分解開始温度未満の温度範囲で加熱することにより、銀化合物が溶解されやすく、溶解した銀化合物が還元されやすいため、銀超微粒子を形成しやすい。
この際、抗菌成分である脂肪酸銀は、高沸点溶媒１００重量部当り０．１乃至５重量部の量で配合することが望ましい。上記範囲よりも脂肪酸銀の配合量は少ない場合には、充分な抗菌性能を分散液に付与することができず、その一方上記範囲よりも脂肪酸銀の配合量が多ければ、より抗菌効果を高くすることが可能であるが、経済性及び成形性の点で好ましくない。
【００１７】
（２）第二工程
次いで、かかる銀超微粒子含有高沸点溶媒に低沸点溶媒を添加混合して混合液を調製する。
低沸点溶媒の添加量は、使用する抗菌成分の含有量等によって異なり、一概に規定できないが、高沸点溶媒１００重量部に対して１０乃至１００重量部の範囲にあることが望ましい。
（３）第三工程
高沸点溶媒及び低沸点溶媒の混合液を０乃至４０℃の温度で３０乃至６００分静置することにより、高沸点溶媒及び低沸点溶媒を相分離させた後、高沸点溶媒を除去する。
混合液が相分離されると、混合液中に存在していた銀超微粒子は低沸点溶媒側に移行し、銀超微粒子生成によって副生されたステアリン酸等の脂肪酸の多くは高沸点溶媒中に存在することから、高沸点溶媒を除去することによって、低沸点溶媒中に銀超微粒子が分散した分散液を得ることができる。
尚、高沸点溶媒の除去は、単蒸留、減圧蒸留、精密蒸留、薄膜蒸留、抽出、膜分離等、従来公知の方法により行うことができる。
【００１８】
（銀超微粒子含有分散液）
本発明の銀超微粒子含有分散液は、前述した通り、メチルイソブチルケトン、メチルエチルケトン等の低沸点溶媒中に平均粒径が１００ｎｍ以下の銀超微粒子が凝集することなく分散してなる分散液であることから、透過率が９０％以上にあり、透明性に顕著に優れている。尚、本明細書でいう平均粒径とは、銀と銀との間に隙間がないものを一つの粒子とし、その平均をとったものをいう。
また銀超微粒子が凝集することなく均一に分散していることから、優れた抗菌性能を発現することができると共に、微量成分として含有されるサッカリン銀等も前述した通り、銀イオンの溶出性に優れているので、これによっても抗菌性能が向上されている。
更に本発明の銀超微粒子含有分散液において、抗菌成分として脂肪酸銀を使用した場合には、分液中に存在する銀超微粒子は、その表面が脂肪酸成分により修飾された、脂肪酸と銀の間に結合を有する銀超微粒子であることから、本発明の分散液を塗料組成物や樹脂組成物に配合させた場合に、銀表面と樹脂との直接接触を低減させることが可能となり、樹脂の分解を有効に抑制して、樹脂の分子量の低下等を低減することができ、成形性を阻害することを有効に防止できる。
【００１９】
本発明の銀超微粒子含有分散液は、塗料組成物や樹脂組成物の希釈溶剤として好適に使用することができ、これにより、塗料組成物や樹脂組成物の透明性を損なうことなく、かかる塗料組成物からなる塗膜、或いは樹脂組成物から成る樹脂成形体に抗菌性能を付与することが可能となる。
このような塗料組成物としては、フェノール樹脂、エポキシ樹脂、ウレタン樹脂、メラミン樹脂、尿素樹脂、アルキド樹脂、不飽和ポリエステル樹脂、シリコーン樹脂等の熱硬化性樹脂や、或いは光硬化型アクリル系樹脂等をベース樹脂とするものを挙げることができる。
また樹脂組成物としては、上記熱硬化性樹脂の他、低−，中−，高−密度ポリエチレン、線状低密度ポリエチレン、線状超低密度ポリエチレン、アイソタクティックポリプロピレン、シンジオタクティックポリプロピレン、プロピレン−エチレン共重合体、ポリブテン−１、エチレン−ブテン−１共重合体、プロピレン−ブテン−１共重合体、エチレン−プロピレン−ブテン−１共重合体等のオレフィン樹脂、ポリエチレンテレフタレート、ポリブチレンテレフタレート、ポリエチレンナフタエート等のポリエステル樹脂、ナイロン６、ナイロン６，６、ナイロン６，１０等のポリアミド樹脂、ポリカーボネート樹脂等の熱可塑性樹脂から成るものを挙げることができる。
本発明の銀超微粒子含有分散液は、透明性に優れていることから、特に高い透明性が要求されるアクリル系樹脂、中でも光硬化型アクリル系樹脂から成る組成物の希釈溶剤として使用することが好適である。
【実施例】
【００２０】
（分散液の透過率）
分散液を分散媒として用いた溶媒にて５倍希釈し、分光光度計で４００から８００ｎｍの透過率を測定し、平均値を透過率とし、９０％以上のものを○、９０％未満ものを×と判定した。
【００２１】
（樹脂組成物の抗菌試験）
抗菌試験方法はＪＩＳ  Ｚ  ２８０１：２０００抗菌加工製品―抗菌性試験方法に準じた。菌種は黄色ブドウ球菌（Ｓ．ａｕｒｅｕｓ）を用いた。無加工フィルムの培養後菌数から抗菌加工フィルムの培養後菌数を除した数の対数値を抗菌活性値とした。抗菌活性値２．０以上の場合を○、抗菌活性値２．０未満の場合を×と判定した。
【００２２】
（実施例１）
１００ｍｌガラス瓶中に高沸点溶媒としてエチレングリコール４８．５ｇ、ステアリン酸銀１ｇ、サッカリン０．５ｇ、ジルコニアビーズ（φ０．６５ｍｍ）２００ｇを配合した後、３０分振とう攪拌して分散液を得た。分散液を三角フラスコへ移し、１８０℃１０分攪拌しながら加熱混合した。その後、低沸点溶媒としてメチルイソブチルケトン（ＭＩＢＫ）を１０ｍｌ添加して、攪拌混合し、１時間静置させた。低沸点溶媒と高沸点溶媒が２層分離するので、高沸点溶媒側を除去して低沸点溶媒中に銀超微粒子が含有した分散液を得た。分散液の透過率評価を実施した。予め希釈溶剤と混合された光硬化型アクリル樹脂（大成ファインケミカル工業製）と銀超微粒子含有分散液とＭＩＢＫと光重合開始剤（チバスペシャリティケミカル）を５０：１：４８．４：０．６の重量比率で混合し、厚み１００μｍのＰＥＴフィルム上にバーコーターで塗布後、ＵＶ照射装置にて硬化させて樹脂組成物から成る塗膜をＰＥＴフィルム上に形成した。塗膜表面（ＰＥＴフィルムと反対側面）の抗菌効果を確認した。結果を表１に示す。
【００２３】
（実施例２）
エチレングリコールをジエチレングリコールに変更した以外は実施例１と同様にして分散液及び樹脂組成物を調製し、実施例１と同様の評価を行った。結果を表１に示す。
【００２４】
（実施例３）
予め希釈溶剤と混合された光硬化型アクリル樹脂（大成ファインケミカル工業製）と銀超微粒子含有分散液とＭＥＫと光重合開始剤（チバスペシャリティケミカル）を５０：０．０５：４８．９：０．６の重量比率で混合した以外は実施例１と同様にして分散液及び樹脂組成物を調製し、実施例１と同様の評価を行った。結果を表１に示す。
【００２５】
（実施例４）
分散液を三角フラスコへ移し、１６０℃１０分攪拌しながら加熱混合した以外は実施例１と同様にして分散液及び樹脂組成物を調製し、実施例１と同様の評価を行った。結果を表１に示す。
【００２６】
（実施例５）
エチレングリコールをグリセリンに変更した以外は実施例１と同様にして分散液及び樹脂組成物を調製し、実施例１と同様の評価を行った。結果を表１に示す。
【００２７】
（比較例１）
サッカリンをサッカリンナトリウムにした以外は実施例１と同様にして分散液及び樹脂組成物を調製し、実施例１と同様の評価を行った。結果を表１に示す。
【００２８】
（比較例２）
サッカリンをサッカリンカルシウムにした以外は実施例１と同様にして分散液及び樹脂組成物を調製し、実施例１と同様の評価を行った。結果を表１に示す。
【００２９】
（比較例３）
１００ｍｌガラス瓶中に高沸点溶媒としてエチレングリコール４９ｇ、ステアリン酸銀１ｇ、ジルコニアビーズ（φ０．６５ｍｍ）２００ｇを配合した以外は実施例１と同様にして分散液及び樹脂組成物を調製し、実施例１と同様の評価を行った。結果を表１に示す。
【００３０】
（比較例４）
１００ｍｌガラス瓶中に高沸点溶媒としてエチレングリコール４９．０ｇ、サッカリン銀１ｇ、ジルコニアビーズ（φ０．６５ｍｍ）２００ｇを配合した後、３０分振とう攪拌して分散液を得た。分散液を三角フラスコへ移し、１８０℃１０分攪拌しながら加熱混合して分散液を得た。分散液の透過率評価を実施した。予め希釈溶剤と混合された光硬化型アクリル樹脂（大成ファインケミカル工業製）と銀超微粒子含有分散液とＭＩＢＫと光重合開始剤（チバスペシャリティケミカル）を５０：１：４８．４：０．６の重量比率で混合し、厚み１００μｍのＰＥＴフィルム上にバーコーターで塗布後、ＵＶ照射装置にて硬化させて樹脂組成物から成る塗膜をＰＥＴフィルム上に形成した。塗膜表面（ＰＥＴフィルムと反対側面）の抗菌効果を確認した。結果を表１に示す。
【００３１】
（比較例５）
１００ｍｌガラス瓶中に高沸点溶媒としてエチレングリコール４８．５ｇ、ステアリン酸銀１ｇ、サッカリン０．５ｇ、ジルコニアビーズ（φ０．６５ｍｍ）２００ｇを配合した後、３０分振とう攪拌して分散液を得た。分散液を三角フラスコへ移し、１８０℃１０分攪拌しながら加熱混合して分散液を得た。分散液の透過率評価を実施した。予め希釈溶剤と混合された光硬化型アクリル樹脂（大成ファインケミカル工業製）と銀超微粒子含有分散液とＭＩＢＫと光重合開始剤（チバスペシャリティケミカル）を５０：１：４８．４：０．６の重量比率で混合し、厚み１００μｍのＰＥＴフィルム上にバーコーターで塗布後、ＵＶ照射装置にて硬化させて樹脂組成物から成る塗膜をＰＥＴフィルム上に形成した。塗膜表面（ＰＥＴフィルムと反対側面）の抗菌効果を確認した。結果を表１に示す。
【００３２】
（比較例６）
エチレングリコールをポリエチレングリコールに変更した以外は実施例１と同様にして分散液及び樹脂組成物を調製した。ＭＩＢＫ側に銀超微粒子が移行しなかった。
【００３３】
（比較例７）
１００ｍｌガラス瓶中に高沸点溶媒としてエチレングリコール４９．５ｇ、サッカリン０．５ｇ、ジルコニアビーズ（φ０．６５ｍｍ）２００ｇを配合した後、３０分振とう攪拌して分散液を得た。分散液を三角フラスコへ移し、１８０℃１０分攪拌しながら加熱混合した。その後、低沸点溶媒としてメチルイソブチルケトン（ＭＩＢＫ）を１０ｍｌ添加して、攪拌混合し、１時間静置させた。低沸点溶媒と高沸点溶媒が２層分離するので、高沸点溶媒側を除去して分散液を得た。分散液の透過率評価を実施した。予め希釈溶剤と混合された光硬化型アクリル樹脂（大成ファインケミカル工業製）と銀超微粒子含有分散液とＭＩＢＫと光重合開始剤（チバスペシャリティケミカル）を５０：１：４８．４：０．６の重量比率で混合し、厚み１００μｍのＰＥＴフィルム上にバーコーターで塗布後、ＵＶ照射装置にて硬化させて樹脂組成物から成る塗膜をＰＥＴフィルム上に形成した。塗膜表面（ＰＥＴフィルムと反対側面）の抗菌効果を確認した。結果を表１に示す。
【００３４】
（比較例８）
１００ｍｌガラス瓶中に高沸点溶媒としてエチレングリコール５０ｇ、ジルコニアビーズ（φ０．６５ｍｍ）２００ｇを配合した後、３０分振とう攪拌して分散液を得た。分散液を三角フラスコへ移し、１８０℃１０分攪拌しながら加熱混合した。その後、低沸点溶媒としてメチルイソブチルケトン（ＭＩＢＫ）を１０ｍｌ添加して、攪拌混合し、１時間静置させた。低沸点溶媒と高沸点溶媒が２層分離するので、高沸点溶媒側を除去して分散液を得た。分散液の透過率評価を実施した。予め希釈溶剤と混合された光硬化型アクリル樹脂（大成ファインケミカル工業製）と銀超微粒子含有分散液とＭＩＢＫと光重合開始剤（チバスペシャリティケミカル）を５０：１：４８．４：０．６の重量比率で混合し、厚み１００μｍのＰＥＴフィルム上にバーコーターで塗布後、ＵＶ照射装置にて硬化させて樹脂組成物から成る塗膜をＰＥＴフィルム上に形成した。塗膜表面（ＰＥＴフィルムと反対側面）の抗菌効果を確認した。結果を表１に示す。
【００３５】
【表１】
0006374544.tif 000002
【産業上の利用可能性】
【００３６】
本発明の銀超微粒子含有分散液は、塗料組成物や樹脂組成物の希釈溶剤として使用することにより、塗膜や樹脂成形体の透明性を損なうことなく、優れた抗菌性能を賦与することが可能になる。
特に本発明の銀超微粒子含有分散液は、液晶ディスプレイ用保護フィルムの上に形成されるハードコート材として使用されるアクリル系樹脂の希釈溶剤として好適に使用することができ、これにより透明性に優れた液晶ディスプレイ用保護フィルムに効率よく抗菌性能が付与できる。